 이 경우, 플라즈마의 안정성 확보를 위해 Ar 함유량을 50체적％ 이상으로 하고, 질소(N2)나 헬륨(He)은 50％ 미만으로 하는 것이 제창되어 있다(특허문헌 1, 2).
다음 텍스트에서 제공된 문맥을 정확히 이해하고, 마지막 문장을 자연스럽고 문맥에 맞게 완성하세요. 문장은 이전 내용과 논리적으로 연결되어야 합니다.
#텍스트: 일반적으로, 전봉 강관은, 강판으로 이루어지는 띠 형상 코일을 연속적으로 다수의 롤군에 의해 관상으로 성형하고, 이 관상의 강판을 워크 코일에 의한 유도 가열, 또는 콘택트 칩에 의한 직접 통전 가열을 행하고, 강판 단부를 소정 온도로 가열·용융시킴과 함께 스퀴즈 롤에 의해 가압하면서 용접(전봉 용접)하여 제조한다.종래부터 산화물을 생성하기 쉬운 원소(Cr, Al, Ti, Si 등)를 함유하는 강판을 용접하여 전봉 강관을 제조하는 경우, 그 용접부에 페니트레이터라 하는 산화물에 기인하는 용접 결함이 발생하는 경우가 많다.  이 페니트레이터가 발생하면, 인성값(특히 저온 인성값), 내식성 및 냉간 가공성을 저하시키는 원인으로 되어 있다.이 대책으로서, 전봉 용접할 때에, 강판 맞댐 단부면에 1400℃ 이상의 환원성 고온 연소염 또는 비산화성 고온 플라즈마를 소정 유속으로 분사함으로써 산화물을 감소시키고, 또한 산화물을 배출시킬 수 있는 것이 보고되어 있다(특허문헌 1).  소위 비산화성 플라즈마에 의해 용접부를 시일하는 플라즈마 실드 용접에 대해 개시되어 있다.그러나, 단순히 플라즈마 실드 용접이라도, 플라즈마가 난류이면 대기 중의 산소를 말려 들어가게 하기 쉬워지고, 페니트레이터의 억제 효과가 현저하게 떨어진다.  그로 인해, 플라즈마가 층류로 되도록, 캐스케이드형의 플라즈마 건(플라즈마 토치라고도 함)이 제창되어 있다(특허문헌 2).  캐스케이드형 플라즈마 건은, 캐소드와 애노드간에 전압을 인가하여 생성되는 플라즈마에, 또한 애노드 가스를 분사하여 플라즈마화시키고, 그것을 분사하는 플라즈마 건이다.또한, 플라즈마 중의 분위기를 환원성 분위기로 하기 위해, 플라즈마 작동 가스에는 수소(H2)를 혼입시키는 것이 제창되어 있다(특허문헌 1, 2).  수소(H2)에는, 열전달 계수의 증가 작용에 의해 용접 입열 증가에도 효과가 있다(특허문헌 2).또한, 본 발명자들은, 층류 플라즈마를 얻기 쉬운 플라즈마 건의 개발을 예의 진행하였다.  그 결과, 캐소드와 애노드간에 전극간 인서트인 캐스케이드가, 단계적으로 직경 확장되는 내부 형상으로 함으로써, 긴 층류 플라즈마를 얻을 수 있었다(특허문헌 3).플라즈마 작동 가스에 대해서는, 전술한 바와 같이 종래의 플라즈마 실드 용접에서는, 비산화성(또는 환원성) 분위기를 얻는 것과, 열전달률이 크고 입열량을 많게 하는 것으로부터, 플라즈마 작동 가스에 수소(H2)를 함유하고, 이 효과를 얻기 위해서는 2체적％ 이상의 함유가 필요하다고 제창하고 있다(특허문헌 2).  그 반면, 수소는 플라즈마의 안정성을 저해한다.  즉, 수소 함유량을 증가시키면, 난류로 되기 쉬워진다.  그로 인해, 플라즈마 작동 가스 중의 수소 함유량은 40％ 이하(특허문헌 1)나 50％ 이하(특허문헌 2)로 하는 것이 제창되어 있다.또한, 플라즈마 작동 가스에는, 수소(H2) 이외에 질소(N2)나 헬륨(He)을 첨가하고, 열전달률을 향상시키는 것도 제안되어 있다.